НИЗКОМОЛЕКУЛЯРНЫЕ ФОСФОРСОДЕРЖАЩИЕ ПОЛИАКРИЛОВЫЕ КИСЛОТЫ И ИХ ПРИМЕНЕНИЕ В КАЧЕСТВЕ ДИСПЕРГАТОРОВ

1. Способ получения водных растворов полимеров акриловой кислоты путем полимеризации акриловой кислоты в режиме питания с использованием радикального инициатора в присутствии гипофосфита в воде в качестве растворителя, в соответствии с которым:
(i) загружают воду и при необходимости один или несколько этиленненасыщенных сомономеров,
(ii) непрерывно подают акриловую кислоту в кислотной не нейтрализованной форме, при необходимости один или несколько этиленненасыщенных сомономеров, водный раствор радикального инициатора и водный раствор гипофосфита,
(iii) по окончании подачи акриловой кислоты к водному раствору добавляют основание,
причем содержание сомономеров в пересчете на общее содержание мономеров не превышает 30 мас.%, отличающийся тем, что
I
II
III
II
I
III
водный раствор гипофосфита подают в течение общего времени подачи, состоящего из трех следующих один за другим промежутков времени Δt, Δt и Δt, причем средняя скорость подачи в течение второго промежутка времени Δt выше значений средней скорости подачи в течение первого и третьего промежутков времени Δt, Δt.
i
2. Способ по п.1, отличающийся тем, что длительность первого промежутка времени подачи Δt составляет от 30 до 70% общего времени подачи.
3. Способ по п.1, отличающийся тем, что длительность второго промежутка времени подачи составляет от 5 до 25% общего времени подачи.
IIIa
IIIb
IIIa
IIIb
4. Способ по п.1, отличающийся тем, что третий промежуток времени подачи предпочтительно состоит из двух отдельных промежутков времени Δ и Δt, причем средняя скорость подачи в течение первого отдельного промежутка времени Δt выше или равна, а в течение второго отдельного промежутка времени Δt ниже средней скорости подачи в течение первого промежутка времени.
5. Способ по п.1, отличающийся тем, что общее время подачи составляет от 80 до 500 мин.
6. Способ по п.1, отличающийся тем, что сополимеризуют до 30 мас.% сомономеров, выбранных из группы, включающей метакриловую кислоту, малеиновую кислоту (малеиновый ангидрид), винилсульфокислоту, аллилсульфокислоту и 2-акриламидо-2-метилпропан-сульфокислоту.
7. Способ по одному из пп.1-6, отличающийся тем, что полимеризацию осуществляют в атмосфере инертного газа.
8. Водный раствор акриловых полимеров, получаемый по одному из пп.1-7, с общим содержанием органически и при необходимости неорганически связанного фосфора, причем
(a) первая часть фосфора находится в виде связанных в полимерных цепях фосфинатных групп,
(b) вторая часть фосфора находится в виде присоединенных к концам полимерных цепей фосфинатных и/или фосфонатных групп,
(c) при необходимости третья часть фосфора находится в виде растворенных неорганических солей фосфора,
отличающийся тем, что по меньшей мере 76% общего содержания фосфора находится в виде фосфинатных групп, связанных в полимерных цепях полимеров акриловой кислоты.
9. Водный раствор по п.8, отличающийся тем, что в виде присоединенных к концам полимерных цепей фосфинатных и/или фосфонатных групп находится максимум 15% фосфора.
10. Водный раствор по п.8, отличающийся тем, что среднемассовая молекулярная масса полимеров акриловой кислоты составляет от 3500 до 12000 г/моль.
w
n
11. Водный раствор по одному из пп.8-10, отличающийся тем, что показатель полидисперсности M/M полимеров акриловой кислоты составляет ≤2,5.
12. Полимер акриловой кислоты, который может быть получен из водного раствора по одному из пп.8-11 или водного раствора, получаемого способом по одному из пп.1-7.
13. Применение водного раствора по одному из пп.8-11 и полимеров акриловой кислоты по п.12 в качестве диспергаторов в водных дисперсиях твердого вещества.
3
2
2
2
3
14. Применение по п.13 в водных дисперсиях CaCO, каолина, талька, TiO, ZnO, ZrO, AlO или MgO.